(57)【要約】【課題】平版印刷版の製造方法を開示する。【解決手段】平版印刷版前駆体として有用な画像化されたポジ型の熱画像形成可能な多層画像形成要素を、溶媒系現像液を用いて現像する。現像は、画像化された画像形成要素を該現像液に浸漬することによって行なうことができる。【選択図】なし【特許請求の範囲】
【請求項１】
以下の工程：
（ａ）画像形成要素を熱的に画像化し、画像化領域および非画像化領域を含んでなる画像化された画像形成要素を製造する工程；
（ｂ）該画像化された画像形成要素を現像液により現像し、該画像化領域を除去する工程；
を含んでなる画像形成法であって、
該画像形成要素が、順に：
画像形成層；
下層；および
支持体を含んでなり；
該下層が第一ポリマー物質を含んでなり；
該画像形成層が第二ポリマー物質を含んでなり；
該下層が該現像液により除去可能であり；
該画像形成層がインク受理性であり；
該要素が光熱変換物質を含んでなり；
該画像形成層が画像化に先立ち該現像液により除去可能ではなく；
該現像液が、該現像液の質量に対し０．５質量％から１５質量％の有機溶媒または複数の有機溶媒を含んでなる溶媒系現像液であり；
工程（ｂ）が、該現像液中に該画像化された画像形成要素を浸漬することにより実施されることを特徴とする方法。
【請求項２】
画像化が赤外線により実施される、請求項１に記載の方法。
【請求項３】
前記有機溶媒が、フェノールエトキシレート；フェノールプロポキシレート；ベンジルアルコール；エチレングリコールと炭素原子数６以下の酸とのエステル；プロピレングリコールと炭素原子数６以下の酸とのエステル；炭素原子数６以下のアルキル基を持つエチレングリコールのエーテル；炭素原子数６以下のアルキル基を持つジエチレングリコールのエーテル；および炭素原子数６以下のアルキル基を持つプロピレングリコールのエーテルからなる群から選択される、前記請求項のいずれかに記載の方法。
【請求項４】
前記有機溶媒が、フェノキシエタノール、ベンジルアルコール、２−エトキシエタノール、２−（２−エトキシ）エトキシエタノールおよび２−ブトキシエタノールからなる群から選択される、前記請求項のいずれかに記載の方法。
【請求項５】
前記第一ポリマー物質が、（１）ポリビニルアセタールおよび（２）Ｎ−置換マレイミド、メタクリルアミド、アクリル酸またはメタクリル酸を含んでなるコポリマーからなる群から選択され；
前記第二ポリマー物質がノボラック樹脂であり；
前記光熱変換物質が、下層中または下層と最上層の間の吸収剤層中にある、前記請求項のいずれかに記載の方法。
【請求項６】
前記第一ポリマー物質が、２５から７５モル％のＮ−フェニルマレイミド、１０から５０モル％のメタクリルアミドおよび５から３０モル％のメタクリル酸を含んでなるコポリマーである、前記請求項のいずれかに記載の方法。
【発明の詳細な説明】
【技術分野】
【０００１】
本発明は平版印刷に関する。詳細には、本発明は、平版印刷版前駆体として有用な、画像化されたポジ型の熱画像形成性である多層画像形成要素を、溶媒系現像液を利用して現像する方法に関する。
【背景技術】
【０００２】
平版印刷では、画像領域として知られているインク受理領域が親水性表面に形成される。表面が水で濡らされ、インクが塗布されると、親水性領域は水を保持しインクをはじき、インク受理領域はインクを受理し水をはじく。インクは、画像が再生されるべき物質の表面に転写される。典型的には、インクは、まず中間のブランケットに転写され、次にそれが、画像が再生されるべき物質の表面にインクを転写する。
【０００３】
印刷版前駆体とも呼ばれる平版印刷版として有用な画像形成要素は、通常、親水性支持体の表面上に塗布された画像形成層を含んでなる。画像形成層は、１種または複数の放射感受性成分を含み、それらは好適なバインダー中に分散していてもよい。または、放射感受性成分がバインダー物質でもよい。
【０００４】
現像後、画像化領域（画像化放射が照射された領域）が現像工程で除去され、下にある支持体の親水性表面を露出する場合、その版はポジ型印刷版と呼ばれる。反対に、非画像化領域（画像化放射が照射されていない領域）が現像工程で除去され画像化領域が残る場合、その版はネガ型印刷版と呼ばれる。それぞれの場合、残る放射感受性層の領域（すなわち画像領域）は水をはじきインクを受理し、現像工程により露出される親水性表面の領域は、通常湿し水である水を受理する。
【０００５】
画像形成要素の紫外線および／または可視線による画像化は、透明領域と不透明領域を有するマスクを通して通常行われる。画像化はマスクの透明領域の下にある領域では起こるが、マスクの不透明領域の下にある領域では起こらない。マスクは、通常、所望の画像の写真的な陰画である。最終画像において修正が必要な場合、新しいマスクをつくらなければならない。これは時間のかかる工程である。さらに、マスクは温度および湿度の変化によりその寸法がわずかに変わることがある。したがって、異なる時および異なる環境で使用される場合、同じマスクが異なる結果を与えることがあり、見当合わせの問題が起こりかねない。
【０００６】
画像形成要素の直接デジタル画像化は、陰画を通した画像化の必要性をなくすものであり、印刷産業においてますます重要になりつつある。平版印刷版の調製用の多層ポジ型画像形成要素は、赤外線レーザーによる使用のために開発されてきた。これらの要素は少なくとも２つの層、下層および画像形成層を、親水性表面を持つ支持体上に含んでなる。これらの要素は、例えば、Ｓｈｉｍａｚｕの米国特許第６，２９４，３１１号および第６，３５２，８１２号；Ｐａｔｅｌの米国特許第６，３５２，８１１号；およびＳａｖａｒｉａｒ−Ｈａｕｃｋの米国特許第６，３５８，６６９号および米国特許第６，５２８，２２８号に記載されている。
【０００７】
印刷領域の像様分布を持つ印刷版を得るには、画像化された画像形成要素を好適な現像液に接触させることにより、画像形成要素の画像化領域を除去することが必要である。高ｐＨ現像液が多層ポジ型画像形成要素に使用されてきた。高ｐＨ現像液は、典型的には少なくとも約１１、より典型的には少なくとも約１２、さらにより典型的には約１２から約１４のｐＨを有する。高ｐＨ現像液は、ケイ酸リチウム、ケイ酸ナトリウムおよび／またはケイ酸カリウムなど、少なくとも１種のアルカリ金属ケイ酸塩を通常含んでなり、通常実質的に有機溶媒を含まない。そのアルカリ性は、水酸化物またはアルカリ金属ケイ酸塩あるいは混合物を使用して提供できる。好ましい水酸化物は、水酸化アンモニウム、水酸化ナトリウム、水酸化リチウム、特に水酸化カリウムである。アルカリ金属ケイ酸塩は、少なくとも０．３のＳｉＯ2対Ｍ2Ｏ質量比（Ｍはアルカリ金属）を有し、好ましくはこの比は０．３から１．２、より好ましくは０．６から１．１、最も好ましくは０．７から１．０である。現像液中のアルカリ金属ケイ酸塩の量は、組成物１００ｇあたり少なくとも２０ｇのＳｉＯ2、好ましくは２０から８０ｇ、最も好ましくは４０から６５ｇである。
【０００８】
その高ｐＨのため、環境問題を起こさずにこれらの現像液を廃棄するのは困難である。さらに、これらの現像液は空気中から二酸化炭素を吸収し、使用中にその活性が変化する。
【０００９】
現像液スプレーおよびブラシの力により要素の画像化領域を取り除くスプレーオンプロセッサ（ｓｐｒａｙ−ｏｎ  ｐｒｏｃｅｓｓｏｒ）が通常使用されてきた。これらのプロセッサでは、現像液が画像化された画像形成要素上に噴射されるが、要素は現像液中に浸漬されない。したがって、現像液の温度を制御することが困難である。
【発明の概要】
【発明が解決しようとする課題】
【００１０】
したがって、これらの不都合な点を欠点として持たない、画像化された多層ポジ型画像形成要素を調製する方法の必要性が存在する。
【課題を解決するための手段】
【００１１】
本発明は平版印刷版として有用な画像を形成する方法である。前記方法は以下の工程：
（ａ）画像形成要素を熱的に画像化し、画像化領域および非画像化領域を含んでなる画像化された画像形成要素を製造する工程；
（ｂ）該画像化された画像形成要素を現像液により現像し、画像化領域を除去する工程；
を含んでなり、
画像形成要素は、順に：
画像形成層；
下層；および
支持体を含んでなり；
下層は第一ポリマー物質を含んでなり；
画像形成層は第二ポリマー物質を含んでなり；
下層は現像液により除去可能であり；
画像形成層はインク受理性であり；
前記要素は光熱変換物質を含んでなり；
画像形成層は画像化に先立ち現像液により除去可能ではなく；
現像液は、現像液の質量に対し約０．５質量％から約１５質量％の有機溶媒または複数の有機溶媒を含んでなる溶媒系現像液であり；
工程（ｂ）は現像液中に画像化された画像形成要素を浸漬することにより実施される。
【発明の効果】
【００１２】
得られる画像化され現像された画像形成要素は平版印刷版として有用である。
【発明を実施するための形態】
【００１３】
文脈により他の場合を示すことのない限り、本明細書および特許請求の範囲において、第一ポリマー物質、第二ポリマー物質、溶解阻害剤、フェノールポリマー、有機溶媒、光熱変化物質という用語および類似の用語は、そのような物質の混合物を含む。他に断りのない限り、パーセンテージは全て質量パーセンテージである。「熱画像形成」とは、赤外線レーザーなど赤外線による画像化あるいはサーマルヘッドまたはサーマルヘッドのアレイなどの発熱体による画像化を意味する。
【００１４】
画像形成要素は、支持体、下層および画像形成層を含んでなる多層ポジ型画像形成要素である。任意に、バリア層および／または吸収剤層を下層と画像形成層の間に存在してもよい。前記要素は、光熱変換物質を含んでいてもよく、それは画像形成層、下層および／または吸収剤層中でよい。
【００１５】
支持体は、少なくとも１つの親水性表面を有する。支持体は基材を含んでなるが、それは平版印刷版として有用な画像形成要素の調製に従来使用されているものならばいかなる物質でもよい。基材は、強固で安定性および柔軟性のあることが好ましい。基材は、カラー記録がフルカラー画像で見当が合うように、使用条件下で寸法変化に耐えなければならない。典型的には、基材は、例えばポリエチレンテレフタレートフィルムなどのポリマーフィルム、セラミックス、金属または薄板紙あるいはこれらの材料のいずれかの積層など、いかなる自立性物質でもよい。金属基材には、アルミニウム、亜鉛、チタンおよびこれらの合金がある。
【００１６】
典型的には、ポリマーフィルムは、表面特性を変えて表面の親水性を増加させ、その次の層への接着性を向上させ、紙支持体の平坦性を向上させるなどのために下塗り（ｓｕｂ−ｃｏａｔｉｎｇ）を片面または両面に含む。この層または複数の層の性質は、支持体およびその次に塗布される層の組成に依存する。下塗り層（ｓｕｂｂｉｎｇ  ｌａｙｅｒ）物質の例は、アルコキシシラン類、アミノプロピルトリエトキシシラン、グリシドキシプロピルトリエトキシシランおよびエポキシ官能化ポリマーなどの接着促進物質ならびに写真フィルムのポリエステル基板に使用されている従来の下塗り物質である。
【００１７】
アルミニウム基材の表面は、物理的砂目立て、電気化学的砂目立て、化学的砂目立ておよび陽極酸化などの当業界に公知の技術により、処理してよい。支持体は、印刷による摩耗に耐えるに十分なほど厚くなければならないが、印刷版（ｐｒｉｎｔｉｎｇ  ｆｏｒｍ）周囲に巻き付くに十分なほど薄くなければならず、典型的には約１００μｍから約６００μｍである。典型的には、支持体は、アルミニウム基材と画像形成層との間に中間層を含んでなる。中間層は、例えば、ケイ酸塩、デキストリン、ヘキサフルオロケイ酸、ホスフェート／フルオライド、ポリビニルホスホン酸（ＰＶＰＡ）またはポリビニルホスホン酸コポリマーにより基板を処理して形成できる。
【００１８】
支持体の裏面（すなわち下層および画像形成層の反対面）に、帯電防止剤および／またはスリップ層またはマット層を塗布し、画像形成要素の取扱いおよび「感触」を向上させることができる。
【００１９】
下層は、支持体の親水性表面と画像形成層の間にある。画像化の後、下層は現像液により除去され、下にある支持体の親水性表面が露出する。下層は、現像液のスラッジ化を防ぐため現像液に可溶性であることが好ましい。
【００２０】
下層は第一ポリマー物質を含んでなる。第一ポリマー物質は現像液に可溶性であることが好ましい。さらに、第一ポリマー物質は、下層を溶解することなく下層上に画像形成層が塗布できるよう、画像形成層の塗布に使用される溶媒に不溶性であることが好ましい。
【００２１】
有用なポリマー物質には、カルボキシ官能化アクリル、ビニルアセテート／クロトネート／ビニルネオデカノエートコポリマー、スチレン無水マレイン酸コポリマー、フェノール樹脂、マレイン酸化ウッドロジン（ｍａｌｅａｔｅｄ  ｗｏｏｄ  ｒｏｓｉｎ）およびそれらの組み合わせがある。湿し水および強力洗浄（ａｇｇｒｅｓｓｉｖｅ  ｗａｓｈ）の両方に対する耐性を与える下層は、Ｓｈｉｍａｚｕの米国特許第６，２９４，３１１号に開示されている。
【００２２】
特に有用なポリマー物質は、ポリビニルアセタール類ならびに以下を含んでなるコポリマーである：Ｎ−置換マレイミド類、特にＮ−フェニルマレイミド；メタクリルアミド類、特にメタクリルアミド；およびアクリル酸および／またはメタクリル酸、特にメタクリル酸。Ｎ−置換マレイミド、メタクリルアミドおよびアクリル酸および／またはメタクリル酸から選択される２種の官能基がポリマー物質に存在することがより好ましく、３種全ての官能基がポリマー物質に存在することが最も好ましい。この種の好ましいポリマー物質は、Ｎ−フェニルマレイミド、メタクリルアミドおよびメタクリル酸のコポリマー、より好ましくは、約２５から約７５モル％、好ましくは約３５から約６０モル％のＮ−フェニルマレイミド；約１０から約５０モル％、好ましくは約１５から約４０モル％のメタクリルアミド；および約５から約３０モル％、好ましくは約１０から約３０モル％のメタクリル酸を含むコポリマーである。ヒドロキシエチルメタクリレートなどの他の親水性モノマーを、メタクリルアミドの一部または全ての代わりに使用してもよい。アクリル酸などの他のアルカリ可溶性モノマーを、メタクリル酸の一部または全ての代わりに使用してもよい。
【００２３】
これらのポリマー物質は、下層の塗布溶媒として使用可能な、メチルラクテート／メタノール／ジオキソラン（１５：４２．５：４２．５質量％）混合物に可溶である。しかし、これらのポリマー物質はアセトンおよびトルエンなどの溶媒には溶解度が低いので、これらの溶媒は、下層を溶解させずに下層上に画像形成層を塗布する溶媒として使用できる。これらのポリマー物質は、８０質量％のジアセトンアルコール／２０質量％の水による洗浄に通常耐えられる。
【００２４】
第一ポリマー物質に好ましいポリマー物質の他の群は、Ｉｓｈｉｚｕｋａの米国特許第５，７３１，１２７号に開示されている、側鎖に尿素結合を持つ（すなわち尿素側基）を有するモノマーを含んでなるコポリマーである。これらのコポリマーは、一般式：
ＣＨ2＝Ｃ（Ｒ）−ＣＯ2−Ｘ−ＮＨ−ＣＯ−ＮＨ−Ｙ−Ｚ
により表される１種または複数のモノマーを約１０から８０質量％、好ましくは約２０から８０質量％含んでなるが、
上式において、Ｒは−Ｈまたは−ＣＨ3であり；Ｘは二価の結合基であり；Ｙは置換または非置換二価芳香族基であり；Ｚは−ＯＨ、−ＣＯＯＨまたは−ＳＯ2ＮＨ2である。
【００２５】
Ｒは、好ましくは−ＣＨ3である。Ｘは、好ましくは、ｎが２から８である−（ＣＨ2）n−；１，２−、１，３−および１，４−フェニレン；および１，４−、２，７−および１，８−ナフタレンなど、置換または非置換のアルキレン基、置換または非置換のフェニレン［−（Ｃ6Ｈ4）−］基あるいは置換または非置換のナフタレン［−（Ｃ10Ｈ6）−］基である。より好ましくは、Ｘは非置換であり、さらにより好ましくはｎは２または３であり；最も好ましくは、Ｘは−（ＣＨ2ＣＨ2）−である。好ましくは、Ｙは、１，２−、１，３−および１，４−フェニレン；および１，４−、２，７−および１，８−ナフタレンなど、置換または非置換フェニレン基あるいは置換または非置換ナフタレン基である。より好ましくは、Ｙは非置換であり、最も好ましくは非置換１，４−フェニレンである。Ｚは−ＯＨ、−ＣＯＯＨまたは−ＳＯ2ＮＨ2、好ましくは−ＯＨである。
【００２６】
好ましいモノマーは以下のものであり：
ＣＨ2＝Ｃ（ＣＨ3）−ＣＯ2−ＣＨ2ＣＨ2−ＮＨ−ＣＯ−ＮＨ−ｐ−Ｃ6Ｈ4−Ｚ、
上式において、Ｚは−ＯＨ、−ＣＯＯＨまたは−ＳＯ2ＮＨ2、好ましくは−ＯＨである。
【００２７】
コポリマーの合成において、尿素基含有モノマーを１種または複数使用してもよい。コポリマーは、マレイミド、アクリル酸、メタクリル酸、アクリル酸エステル、メタクリル酸エステル、アクリロニトリル、メタクリロニトリル、アクリルアミドおよびメタクリルアミドなどの他の重合性モノマーも２０から９０質量％含んでなる。アクリルアミドおよび／またはメタクリルアミドに加え、６０モル％を超え９０モル％未満のアクリロニトリルおよび／またはメタクリロニトリルを含んでなるコポリマーは、優れた物性を提供する。より好ましくは、コポリマーは、３０から７０質量％の尿素基含有モノマー；２０から６０質量％のアクリロニトリルまたはメタクリロニトリル、好ましくはアクリロニトリル；および５から２５質量％のアクリルアミドまたはメタクリルアミド、好ましくはメタクリルアミドを含んでなる。これらのポリマー物質は、８０質量％の２−ブトキシエタノール／２０質量％の水による洗浄に通常耐えられる。
【００２８】
上述のポリマー物質は、下層用の塗布溶媒として使用可能なエチレングリコールモノメチルエーテルなどの極性溶媒に可溶性である。しかし、下層を溶解させずに下層上に画像形成層を塗布する溶媒として使用可能な、２−ブタノン（メチルエチルケトン）などの極性の低い溶媒に対する溶解度が低い。
【００２９】
これら両群のポリマー物質は、当業者に公知のフリーラジカル重合などの方法により調製できる。側鎖に尿素結合を持つコポリマーの合成は、例えば、Ｉｓｈｉｚｕｋａの米国特許第５，７３１，１２７号に開示されている。
【００３０】
下層に有用なポリマー物質の他の群には、約１０から９０モル％のスルホンアミドモノマーユニットを含んでなるコポリマーがあり、特にＮ−（ｐ−アミノスルホニルフェニル）−メタクリルアミド、Ｎ−（ｍ−アミノスルホニルフェニル）メタクリルアミド、Ｎ−（ｏ−アミノスルホニルフェニル）メタクリルアミドおよび／または対応するアクリルアミドを含んでなるものがある。スルホンアミド側基を含んでなる有用な物質、その調製方法およびその調製に有用なモノマーは、Ａｏｓｈｉｍａの米国特許第５，１４１，８３８号に開示されている。特に有用なポリマー物質は、（１）スルホンアミドモノマーユニット、特にＮ−（ｐ−アミノスルホニルフェニル）メタクリルアミド；（２）アクリロニトリルおよび／またはメタクリロニトリル；および（３）メチルメタクリレートおよび／またはメチルアクリレートを含んでなる。これらのポリマー物質は、８０質量％の２−ブトキシエタノール／２０質量％の水による洗浄に通常耐えられる。
【００３１】
（１）Ｎ−置換マレイミド類、特にＮ−フェニルマレイミド；メタクリルアミド類、特にメタクリルアミド；およびアクリル酸および／またはメタクリル酸、特にメタクリル酸を含んでなるコポリマーと（２）側鎖に尿素を含んでなるコポリマーまたは１０から９０モル％のスルホンアミドモノマーユニットを含んでなるコポリマー、特にＮ−（ｐ−アミノスルホニルフェニル）−メタクリルアミド、Ｎ−（ｍ−アミノスルホニルフェニル）メタクリルアミド、Ｎ−（ｏ−アミノスルホニルフェニル）メタクリルアミドおよび／または対応するアクリルアミドを含んでなるものを組み合わせて使用できる。ノボラック樹脂などの他のポリマー物質の１種または複数が、前記組み合わせ中に存在してもよい。存在する場合、好ましい他のポリマー物質はノボラック樹脂である。
【００３２】
画像形成要素は光熱変換物質を含んでもよい。存在する場合、光熱変換物質は、画像形成層、下層、独立した吸収剤層、またはこれらの組み合わせに存在してよい。赤外線レーザーでの画像化の間の画像形成層のアブレーションを最小限にするため、光熱変換物質が下層および／または独立の吸収剤層にあることが好ましく、画像形成層は実質的に光熱変換物質を含まないことが好ましい。すなわち、画像形成層中の光熱変換物質がもしあるとしても、それは約１０％未満の画像化放射を吸収し、画像形成層により吸収される画像化放射の量がもしあるとしても、画像形成層のアブレーションを起こすに十分ではない。
【００３３】
光熱変換物質は放射を吸収しそれを熱に変換する。光熱変換物質は紫外線、可視線および／または赤外線を吸収し、それを熱に変換する。ノボラック樹脂は吸収性部分を含むことがあり、すなわち光熱変換物質であることもあるが、光熱変換物質は通常独立した化合物である。
【００３４】
光熱変換物質は染料または顔料でもよく、スクアリリウム、メロシアニン、インドリジン、ピリリウム、シアニンまたは金属ジオチオレンクラスの染料または顔料などがある。吸収顔料の例は、Ｐｒｏｊｅｔ  ９００、Ｐｒｏｊｅｔ  ８６０およびＰｒｏｊｅｔ  ８３０（全てＺｅｎｅｃａ  Ｃｏｒｐｏｒａｔｉｏｎから市販）およびカーボンブラックである。染料、特に７５０ｎｍから１２００ｎｍの範囲の吸光係数が高い染料が好ましい。吸収染料は、多くの刊行物、例えばＮａｇａｓａｋａの欧州特許第０，８２３，３２７号；ＤｅＢｏｅｒの米国特許第４，９７３，５７２号；Ｊａｎｄｒｕｅの米国特許第５，２４４，７７１号；およびＣｈａｐｍａｎの米国特許第５，４０１，６１８号に開示されている。有用な染料の例には以下のものがある：２−（２−（２−フェニルチオ−３−（（１，３−ジヒドロ−１，３，３−トリメチル−２Ｈ−インドール−２−イリデン）エチリデン）−１−シクロヘキセン−１−イル）エテニル）−１，３，３−トリメチル−３Ｈ−インドリウムクロライド；２−（２−（２−フェニルスルホニル−３−（２−（１，３−ジヒドロ−１，３，３−トリメチル−２Ｈ−インドール−２−イリデン）−エチリデン）−１−シクロヘキセン−１−イル）−エテニル）−１，３，３−トリメチル−３Ｈ−インドリウムクロライド；２−（２−（２−チオフェニル−３−（２−（１，３−ジヒドロ−１，３，３−トリメチル−２Ｈ−インドール−２−イリデン）−エチリデン）−１−シクロヘキセン−１−イル）−エテニル）−１，３，３−トリメチル−３Ｈ−インドリウムクロライド；２−（２−（２−チオフェニル−３−（２−（１，３−ジヒドロ−１，３，３−トリメチル−２Ｈ−インドール−２−イリデン）−エチリデン）−１−シクロペンテン−１−イル）−エテニル）−１，３，３−トリメチル−３Ｈ−インドリウムトシレート；２−（２−（２−クロロ−３−（２−エチル−（３Ｈ−ベンゾチアゾール−２−イリデン）−エチリデン）−１−シクロヘキセン−１−イル）−エテニル）−３−エチル−ベンゾチアゾリウムトシレート；および２−（２−（２−クロロ−３−（２−（１，３−ジヒドロ−１，３，３−トリメチル−２Ｈ−インドール−２−イリデン）−エチリデン）−１−シクロヘキセン−１−イル）−エテニル）−１，３，３−トリメチル−３Ｈ−インドリウムトシレート。有用な吸収染料の他の例には以下のものがある：ＡＤＳ−８３０ＡおよびＡＤＳ−１０６４（カナダ国、モントリオール、Ａｍｅｒｉｃａｎ  Ｄｙｅ  Ｓｏｕｒｃｅ）、ＥＣ２１１７（ドイツ連邦、ウルフェン、ＦＥＷ）、Ｃｙａｓｏｒｂ  ＩＲ  ９９およびＣｙａｓｏｒｂ  ＩＲ  １６５（Ｇｌｅｎｄａｌｅ  Ｐｒｏｔｅｃｔｉｖｅ  Ｔｅｃｈｎｏｌｏｇｙ）、Ｅｐｏｌｉｔｅ  ＩＶ−６２ＢおよびＥｐｏｌｉｔｅ  ＩＩＩ−１７８（Ｅｐｏｌｉｎｅ）、ＰＩＮＡ−７８０（Ａｌｌｉｅｄ  Ｓｉｇｎａｌ）、ＳｐｅｃｔｒａｌＲ  ８３０ＡおよびＳｐｅｃｔｒａｌＲ  ８４０Ａ（Ｓｐｅｃｔｒａ  Ｃｏｌｏｒｓ）および構造を以下に示すＩＲ色素ＡおよびＩＲ色素Ｂ。
【００３５】
【化１】
2010134476.tif 000002
【００３６】
【化２】
2010134476.tif 000003
【００３７】
要素中の光熱変換物質の量は、通常、画像化波長で少なくとも０．０５の光学濃度、好ましくは約０．５から約２の光学濃度を与えるに十分である。特定の光学濃度を生じるのに必要な吸収剤の量は、層の厚さおよび画像化に利用する波長での吸収剤の吸光係数からベールの法則を用いて決定できる。光熱変換物質を含んでなる要素はサーマルヘッドにより画像化されることがあるが、画像化がサーマルヘッドにより行われるべき場合、要素が光熱変換物質を含んでなる必要はない。
【００３８】
画像形成層はインク受理性であり、下の層または複数の下の層を現像液から保護する。画像化の前は、画像形成層は現像液中に除去可能ではない。しかし、画像形成層の画像化領域は、画像化の後に現像液により除去可能である。これにより、現像液が画像形成層および下の層または複数の下の層に浸透し、画像化領域におけるそれらの層を除去することが可能となり、下にある支持体の親水性表面が露出する。
【００３９】
画像形成層は第二ポリマー物質を含んでなる。フェノール性ヒドロキシル基を含むポリマー、すなわちフェノール樹脂は、これらの画像形成層に好ましい第二ポリマー物質である。好ましくは、前記ポリマー物質は、光安定性で、水に不溶性で、現像液に可溶性な皮膜形成性ポリマー物質であり、ポリマー骨格または側基のいずれかに多数のフェノール性ヒドロキシル基を有するものである。ノボラック樹脂、レゾール樹脂、フェノール側基を含むアクリル樹脂およびポリビニルフェノール樹脂は好ましいフェノール樹脂である。
【００４０】
好ましくは、第二ポリマー物質は、ノボラック樹脂、官能化ノボラック樹脂またはこれらの混合物である。ノボラック樹脂は、通常、フェノール、ｍ−クレゾール、ｏ−クレゾール、ｐ−クレゾールなどのフェノール類と、ホルムアルデヒド、パラホルムアルデヒド、アセトアルデヒドなどのアルデヒドまたはアセトンなどのケトンとを酸触媒の存在下で縮合させて調製される。２つの方法、溶媒縮合法およびホットメルト縮合法のいずれかが通常利用される。典型的なノボラック樹脂には、例えば、フェノール−ホルムアルデヒド樹脂、クレゾール−ホルムアルデヒド樹脂、フェノール−クレゾール−ホルムアルデヒド樹脂、ｐ−ｔ−ブチルフェノール−ホルムアルデヒド樹脂およびピロガロール−アセトン樹脂がある。
【００４１】
ノボラック樹脂は好ましくは溶媒可溶性であり、すなわち、画像形成層製造のために塗布可能である塗布溶液をつくる塗布溶媒に十分に可溶性であることが好ましい。一般的な塗布溶媒には、例えば、アセトン、テトラヒドロフランおよび１−メトキシプロパン−２−オールがある。ある態様において、第二ポリマー物質は、以下から選択してよい：重量平均分子量が少なくとも１０，０００である溶媒可溶性ノボラック樹脂；重量平均分子量が少なくとも１０，０００であり、極性基で官能化されている溶媒可溶性ノボラック樹脂；少なくとも１０モル％のｐ−クレゾールを含んでなり、重量平均分子量が少なくとも８，０００である溶媒可溶性ｍ−クレゾール／ｐ−クレゾールノボラック樹脂；少なくとも１０モル％のｐ−クレゾールを含んでなり、重量平均分子量が少なくとも８，０００であり、ｏ−ベンゾキノンジアジドまたはｏ−ジアゾナフトキノン部分を含む基で官能化されている溶媒可溶性ｍ−クレゾール／ｐ−クレゾールノボラック樹脂；およびこれらの混合物。ある態様において、ノボラック樹脂は溶媒縮合法により調製される。
【００４２】
溶解阻害剤に有用な極性基には、例えば、ジアゾ基；ジアゾニウム基；ケト基；スルホン酸エステル基；リン酸エステル基；トリアリールメタン基；スルホニウム、ヨードニウムおよびホスホニウムなどのオニウム基；窒素原子が複素環に取り込まれている基；および正の電荷を持つ原子、特に正の電荷を持つ窒素原子を含む基、典型的には四級窒素原子、すなわちアンモニウム基がある。溶解阻害剤として有用な、正の電荷を持つ（すなわち四級）窒素原子を含む化合物には、例えば、テトラアルキルアンモニウム化合物ならびにキノリニウム化合物、ベンゾチアゾリウム化合物、ピリジニウム化合物およびイミダゾリウム化合物などの四級複素環化合物がある。エーテル、アミン、アゾ、ニトロ、フェロセニウム、スルホキシド、スルホンおよびジスルホンなど他の極性基を含む化合物も溶解阻害剤として有用である。
【００４３】
好ましい群の溶解阻害剤は、エチルバイオレット、クリスタルバイオレット、マラカイトグリーン、ブリリアントグリーン、Ｖｉｃｔｏｒｉａ  ｂｌｕｅ  Ｂ、Ｖｉｃｔｏｒｉａ  ｂｌｕｅ  Ｒ、Ｖｉｃｔｏｒｉａ  ｂｌｕｅ  ＢＯおよびＤ１１（フランス共和国、Ｌｏｎｇｊｕｍｅａｕ、ＰＣＡＳ）などのトリアリールメタン染料である。これらの化合物は対比染料としても働き、現像された画像形成要素における画像化領域から非画像化領域を識別する。溶解阻害剤は、ｏ−ジアゾナフトキノン部分を含んでなるモノマー性および／またはポリマー性化合物でもよい。
【００４４】
溶解阻害剤が画像形成層に存在する場合、前記層の乾燥質量に対して、通常少なくとも約０．１質量％、通常約０．５質量％から約３０質量％、好ましくは約１質量％から１５質量％を含んでなる。
【００４５】
別法としては、あるいはさらに、画像形成層中のポリマー物質は、ポリマー物質中に存在するヒドロキシ基との水素結合の受容部位として働く極性基を含んでもよく、したがってポリマー物質および溶解阻害剤の両方として働く。誘導体化の程度は、ポリマー物質が溶解阻害剤として働くほど高くなくてはいけないが、熱画像形成後、ポリマー物質が現像液中に可溶性でないほどに高すぎてもいけない。必要な誘導体化の程度は、ポリマー物質の性質およびポリマー物質中に導入される極性基を含む部分の性質に依存するだろうが、通常約０．５モル％から約５モル％、好ましくは約１モル％から約３モル％のヒドロキシル基が誘導体化されるであろう。ジアゾナフトキノン部分を含む化合物によるフェノール樹脂の誘導体化は公知であり、例えば、Ｗｅｓｔの米国特許第５，７０５，３０８号および第５，７０５，３２２号に記載されている。
【００４６】
極性基を含んでなり溶解阻害剤として機能するポリマー物質の１つの群は、フェノール性ヒドロキシル基の一部がスルホン酸エステル、好ましくはフェニルスルホナートまたはｐ−トルエンスルホナートに変換されている誘導体化されたフェノール性ポリマー物質である。誘導化は、第三アミンなどの塩基の存在下で、ポリマー物質と、例えばｐ−トルエンスルホニルクロライドなどのスルホニルクロライドとを反応させて実施することができる。有用な物質は、約１モル％から３モル％、好ましくは約１．５モル％から約２．５モル％のヒドロキシル基がフェニルスルホナートまたはｐ−トルエンスルホナート（トシル）基に変換されているノボラック樹脂である。
【００４７】
他の層が画像形成要素に存在してもよい。存在する場合、吸収剤層は、画像形成層と下層の間にある。吸収剤層は、基本的に光熱変換物質からなるか、複数の光熱変換物質の混合物と、任意にポリエトキシ化ジメチルポリシロキサンコポリマーなどの界面活性剤または複数の界面活性剤との混合物からなる。特に、吸収剤層は実質的に第一ポリマー物質を含まない。塗布溶媒中への光熱変換物質の分散を助けるために、界面活性剤が存在してもよい。吸収剤層が存在する場合、画像形成層および下層の両方が、実質的に光熱変換物質を含まない。
【００４８】
吸収剤層の厚さは、一般的に、画像化放射の少なくとも９０％、好ましくは少なくとも９９％を吸収するに十分である。特定量の放射を吸収するのに要する吸収剤の量は、吸収剤層の厚さおよび画像化波長における吸収剤の吸光係数からベールの法則を利用して決定できる。通常、吸収剤層は、０．０２ｇ／ｍ2から約２ｇ／ｍ2、好ましくは約０．０５ｇ／ｍ2から約１．５ｇ／ｍ2の塗布量を有する。
【００４９】
画像形成要素の製造および保存の間に光熱変換物質が下層から画像形成層に移動するのを最小限にするため、前記要素は下層と画像形成層の間にバリア層を含んでもよい。バリア層は、現像液に可溶であるポリマー物質を含んでなる。このポリマー物質が第一ポリマー物質とは異なる場合、このポリマー物質は、第一ポリマー物質が不溶である有機溶媒の少なくとも１種に可溶であることが好ましい。バリア層に好ましいポリマー物質はポリビニルアルコールである。バリア層中のポリマー物質が下層中のポリマー物質とは異なる場合、バリア層は下層の厚さの約５分の１より薄く、好ましくは下層の厚さの１０分の１より薄くなくてはならない。
【００５０】
第一ポリマー物質およびバリア層中のポリマー物質は同じポリマー物質でもよい。バリア層と下層が同じポリマー物質を含んでなる場合、バリア層は、少なくとも下層の半分の厚さでなくてはならず、より好ましくは下層と同じ厚さである。
【００５１】
画像形成要素は、連続的に、支持体の親水性表面上に下層を塗布し；もし存在する場合吸収剤層またはバリア層を下層上に塗布し；次いで従来技術を利用して画像形成層を塗布することにより調製可能である。
【００５２】
「溶媒」および「塗布溶媒」という用語には、溶媒の混合物を含む。これらの用語は、物質の一部または全てが溶媒中に溶解するのではなく懸濁または分散していても使用される。塗布溶媒の選択は、種々の層に存在する成分の性質に依存する。
【００５３】
下層は、コーティングまたはラミネーションなどの従来法のいずれによっても親水性表面上に塗布可能である。通常、原料が好適な塗布溶媒中に分散または溶解しており、得られる混合物は、スピンコーティング、バーコーティング、グラビアコーティング、ダイコーティングまたはローラーコーティングなどの従来法により塗布される。
【００５４】
存在する場合、吸収剤層は、下層上に、通常下層の表面に、上に列記したものなどの従来法のいずれによっても塗布可能である。吸収剤層が下層上に塗布されるときに下層の溶解および吸収剤層との混合を防ぐため、吸収剤層は、第一ポリマー物質が基本的に不溶性である溶媒から塗布されることが好ましい。したがって、光熱変換物質が染料である場合、吸収剤層用の塗布溶媒は、吸収剤層が形成可能で下層の成分が基本的に不溶性であるような光熱変換物質が十分に可溶である溶媒でなくてはならない。光熱変換物質が顔料である場合、下層の成分が基本的に不溶性である水などの溶媒中の顔料の分散液を下層上に塗布し、吸収剤層を形成できる。光熱変換物質が昇華性染料である場合、吸収剤層は、光熱変換物質の下層上への昇華により堆積できる。
【００５５】
画像形成層は、下層上に、あるいは吸収剤層またはバリア層が存在する場合にはその上に塗布される。画像形成層が塗布されるときにこれらの層が溶解および画像形成層と混合するのを防ぐため、画像形成層は、これらの層が基本的に不溶性である溶媒から塗布しなければならない。したがって、画像形成層用の塗布溶媒は、画像形成層が形成可能で他の層の物質が基本的に不溶性であるような画像形成層の成分が十分に可溶である溶媒でなくてはならない。通常、これらの層の物質は極性のより高い溶媒に可溶であり、極性の低い溶媒には不溶であるので、これらの層の塗布に使用される溶媒または複数の溶媒は、画像形成層の塗布に使用される溶媒より極性が高い。したがって、画像形成層は、通常、トルエンまたは２−ブタノンなどの従来の有機溶媒から塗布可能である。中間の乾燥工程、すなわち、画像形成層の塗布に先立つ、下層または存在する場合には吸収剤層の乾燥および塗布溶媒の除去も、層の混合を防止するために利用してよい。別法として、下層、画像形成層または両方の層を、層の成分の溶融混合物から従来の押出コーティング法により塗布することもできる。通常、そのような溶融混合物は揮発性有機溶媒を全く含まない。
【００５６】
熱的な直接デジタル画像化は公知の方法により実施できる。画像形成要素により吸収される波長領域での変調された近赤外線または赤外線を発するレーザーまたはレーザーのアレイにより、要素を熱的に画像化できる。赤外線、特に約８００ｎｍから約１２００ｎｍの範囲の赤外線が画像化に通常使用される。画像化は、約８３０ｎｍ、約１０５６ｎｍまたは約１０６４ｎｍで発光するレーザーにより都合よく実施される。市販の好適な画像化装置には、Ｃｒｅｏ  Ｔｒｅｎｄｓｅｔｔｅｒ（カナダ国、ブリティッシュコロンビア州、バーナビー、Ｃｒｅｏ  Ｐｒｏｄｕｃｔｓ）、Ｇｅｒｂｅｒ  Ｃｒｅｓｃｅｎｔ  ４２Ｔ（アメリカ合衆国、コネチカット州、サウスウィンザー、Ｇｅｒｂｅｒ）およびＳｃｒｅｅｎ  ＰｌａｔｅＲｉｔｅ  ４３００およびＰｌａｔｅＲｉｔｅ  ８６００（アメリカ合衆国、イリノイ州、シカゴ、ローリングメドウズ、Ｓｃｒｅｅｎ）などのイメージセッターがある。あるいは、サーマル印刷ヘッドを含む従来の装置などの発熱体を用いて、画像形成要素を画像化してもよい。好適な装置は少なくとも１つのサーマルヘッドを含むが、感熱式ファックス機および昇華型プリンターまたはＧＳ６１８−４００サーマルプロッター（アメリカ合衆国、テキサス州、ヒューストン、Ｏｙｏ  Ｉｎｓｔｒｕｍｅｎｔｓ）に使用されるＴＤＫ  ＬＶ５４１６型などのサーマルヘッドアレイを通常含むであろう。
【００５７】
画像化により画像化された要素が生じるが、これは画像化領域と非画像化領域の潜像を含んでなる。画像化された要素を現像して画像を形成すると、画像化領域を除去し下の支持体の親水性表面を露出することにより、潜像が画像に変換される。
【００５８】
現像液は、画像化されていない相補領域を実質的に損なうことなく、画像形成層およびその下にある層または複数の層の画像化領域に浸透し、それらを除去する。いかなる理論または説明にもとらわれるものではないが、画像識別は速度論的効果に基づくと考えられている。画像形成層の画像化領域は、非画像化領域よりも速く現像液中に除去される。現像が実施されるのは、画像形成層の画像化領域、要素の他の層または複数の層の下にある領域を除去するには十分長い時間であるが、画像形成層の非画像化領域を除去するには十分長くない時間である。したがって、画像形成層は、画像化の前は、現像液により「除去されない」または現像液に「不溶性である」と称され、画像化領域は現像液に「可溶性である」または現像液により「除去可能である」と称されるが、その理由は、画像化領域が非画像化領域より速く現像液中に除去、溶解および／または分散するからである。通常、下層は現像液に溶解し、画像形成層は現像液に溶解および／または分散する。
【００５９】
多層ポジ型画像形成要素には、高ｐＨ現像液が使用されてきた。しかし、画像化された多層ポジ型画像形成要素が、溶媒系現像液中でも現像できることが見いだされた。ネガ現像液としても知られる溶媒系現像液は、ポジ型画像形成要素よりもネガ型画像形成要素の現像に使用されてきた。
【００６０】
溶媒系アルカリ現像液は、通常約１０．５未満のｐＨ、特に１０．２未満のｐＨ（２５℃で測定）を有する。溶媒系現像液は、有機溶媒または有機溶媒の混合物を含んでなり、通常、ケイ酸塩、アルカリ金属水酸化物およびケイ酸塩とアルカリ金属水酸化物の混合物を含まない。この現像液は単相である。したがって、有機溶媒または有機溶媒の混合物は、水と混和性であるか、または相分離が起こらないほど十分に現像液に可溶でなくてはならない。任意成分には、アニオン性、カチオン性および両性界面活性剤（全組成物質量の３％まで）および殺生物剤（抗菌剤および／または抗真菌剤）がある。
【００６１】
以下の溶媒およびその混合物は現像液中に使用するのに好適である：フェノールとエチレンオキシドの反応生成物（フェノールエトキシレート）およびフェノールとプロピレンオキシドの反応生成物（フェノールプロポキシレート）、エチレングリコールフェニルエーテル（フェノキシエタノール）など；ベンジルアルコール；エチレングリコールと炭素原子数６以下の酸とのエステルおよびプロピレングリコールと前記酸とのエステルならびに炭素原子数６以下のアルキル基を持つ、エチレングリコール、ジエチレングリコールおよびプロピレングリコールのエーテル、２−エトキシエタノール、２−（２−エトキシ）エトキシエタノールおよび２−ブトキシエタノールなどである。現像液は、現像液の質量に対し、通常約０．５質量％から約１５質量％の、好ましくは約３質量％から約５質量％の有機溶媒または複数の有機溶媒を含んでなる。典型的な市販の溶媒系現像液には、ＡＱＵＡ−ＩＭＡＧＥ（登録商標）Ｄｅｖｅｌｏｐｅｒ、ＰＲＯＮＥＧ（登録商標）  Ｄ５０１  Ｄｅｖｅｌｏｐｅｒ、ＭＸ  １７２５  Ｄｅｖｅｌｏｐｅｒ、ＭＸ  １５８７  Ｄｅｖｅｌｏｐｅｒ、９５６  Ｄｅｖｅｌｏｐｅｒ、９５５  ＤｅｖｅｌｏｐｅｒおよびＳＰ２００があり、すべてアメリカ合衆国、コネチカット州、ノーウォーク、Ｋｏｄａｋ  Ｐｏｌｙｃｈｒｏｍｅ  Ｇｒａｐｈｉｃｓから市販されている。
【００６２】
画像化された要素は浸漬プロセッサ（ｉｍｍｅｒｓｉｏｎ  ｐｒｏｃｅｓｓｏｒ）により現像できる。浸漬プロセッサでは、画像化された画像形成要素は現像液に浸漬され、現像液は要素の周囲を循環する。典型的な浸漬プロセッサでは、画像化された画像形成要素は現像液タンク中の現像液に入り、短いソーク（ｓｏａｋ）時間の間現像液に浸漬される。次いで、ブラシまたはプラッシュが要素の画像化領域を取り除く。プロセッサの中には、１つでなく２つのブラシまたはプラッシュを持つものもある。現像液中での短いさらなる「すすぎ」のあと、要素は水洗区画に入る。Ｍｅｒｃｕｒｙ  ８５０プロセッサでは、例えば、画像化された要素は７５０ｍｍ／分の速度で移動し、画像化された要素は現像液中に約４３秒いるが、以下のとおり分かれる：２８秒ソーク、５秒間ブラッシングおよび浸漬および１０秒間現像液すすぎ。典型的な「迅速処理」プロセッサでは、速度は１５００ｍｍ／分であり、要素は現像液中に約２３秒いるが、そのうち１５秒はソーク時間である。典型的な「低速」プロセッサでは、速度は５００ｍｍ／分であり、要素は現像液中に約６５秒いるが、そのうち４２秒がソーク時間である。
【００６３】
それに対し、スプレーオンプロセッサでは、現像液は画像化された画像形成要素上に噴射されるが、要素は現像液に浸漬されない。浸漬プロセッサでは、スプレーオン機よりもはるかに正確に現像液の温度を制御することができる。
【００６４】
現像後、画像化され現像された要素、典型的には平版印刷板は水ですすがれ、乾燥される。乾燥は、赤外線放熱器により、または熱風で都合よく実施できる。乾燥後、要素をゴム化溶液（ｇｕｍｍｉｎｇ  ｓｏｌｕｔｉｏｎ）で処理してよい。ゴム化溶液は、１種または複数の水溶性ポリマー、例えばポリビニルアルコール、ポリメタクリル酸、ポリメタクリルアミド、ポリヒドロキシエチルメタクリレート、ポリビニルメチルエーテル、ゼラチンならびにデキストラン、プルラン、セルロース、アラビアゴムおよびアルギン酸などの多糖類を含んでなる。好ましい物質はアラビアゴムである。
【００６５】
現像されゴム化された版をベーキングして、版のランレングスを増加させることもできる。ベーキングは、例えば、約２２０℃から約２４０℃で、約７から１０分または１２０℃の温度で３０分実施できる。
【００６６】
本発明の方法により調製された版は、平版印刷版として有用である。画像形成要素がいったん画像化され現像されると、湿し水を、次いで平版印刷インクをその表面上の画像に塗布すれば印刷が実行できる。湿し水は、画像化領域、すなわち画像化および現像工程により露出した親水性支持体の表面に受け取られ、インクは非画像化領域、すなわち現像工程により除去されなかった画像形成層の領域に受け取られる。ついで、インクは好適な受理材料（布、紙、金属、ガラスまたはプラスティックなど）に直接またはオフセット印刷ブランケットにより間接的に転写され、その上の画像の所望の印刷を提供する。
【００６７】
本発明の利点は、以下の実施例を参照して認めることができるが、実施例は本発明を説明するが限定はしない。
【実施例】
【００６８】
以下の実施例において、「塗布溶液」とは、添加剤の一部が溶解状態でなく懸濁状態であるとしても、塗布される溶媒または複数の溶媒と添加剤の混合物を意味し、「全固形分」とは、添加剤の一部が室温で非揮発性液体であるとしても、塗布溶液中の非揮発性物質の全量を意味する。特に断りのない限り、示されているパーセンテージは、塗布溶液中の全固形分に対する質量パーセンテージである。
用語集
９５６Ｄｅｖｅｌｏｐｅｒ  ：  溶媒系（フェノキシエタノール）アルカリ現像液（アメリカ合衆国、コネチカット州、ノーウォーク、Ｋｏｄａｋ  Ｐｏｌｙｃｈｒｏｍｅ  Ｇｒａｐｈｉｃｓ）
ＢＹＫ  ３０７  ：  ポリエトキシ化ジメチルポリシロキサンコポリマー（アメリカ合衆国、コネチカット州、ウォリングフォード、Ｂｙｋ−Ｃｈｅｍｉｅ）
コポリマーＡ  ：  Ｎ−フェニルマレイミド、メタクリルアミドおよびメタクリル酸（４０．２：３４．９：２４．９モル％）のコポリマー
エチルバイオレット  ：  Ｃ．Ｉ．４２６００；ＣＡＳ  ２３９０−５９−２（λmax＝５９６ｎｍ）［（ｐ−（ＣＨ3ＣＨ2）2ＮＣ6Ｈ4）3Ｃ+Ｃｌ-］
ＩＲ色素Ａ  ：  赤外吸収染料（λmax＝８３０ｎｍ）（上記構造式参照）（アメリカ合衆国、ニューヨーク州、ロチェスター、Ｅａｓｔｍａｎ  Ｋｏｄａｋ）
Ｎ１３  ：  ノボラック樹脂；１００％ｍ−クレゾール；ＭＷ  １３，０００、溶媒縮合により製造（アメリカ合衆国、ニューヨーク州、ロチェスター、Ｅａｓｔｍａｎ  Ｋｏｄａｋ）
Ｐ３０００  ：  １，２−ナフトキノン−５−スルホニルクロライドとピロガロールアセトン縮合物の反応生成物（フランス共和国、Ｌｏｎｇｊｕｍｅａｕ、ＰＣＡＳ）
ＰＤ−１４０Ａ  ：  ノボラック樹脂（７５：２５  ｍ−クレゾール／ｐ−クレゾール）；ＭＷ  １，０００（アメリカ合衆国、ケンタッキー州、ルイヴィル、Ｂｏｒｄｅｎ  Ｃｈｅｍｉｃａｌ）
ＰＤ−４９４Ａ  ：  ノボラック樹脂（５３％のｍ−クレゾール／４７％のｐ−クレゾール）；ＭＷ  ８，０００（アメリカ合衆国、ケンタッキー州、ルイヴィル、Ｂｏｒｄｅｎ  Ｃｈｅｍｉｃａｌ）
支持体Ａ  ：  ０．３ゲージアルミニウムシート、電気的砂目立て、陽極酸化およびポリビニルホスホン酸溶液で処理済み
実施例１−３
これらの実施例は、ポジ型多層画像形成要素の調製および処理を説明する。
下層
８５質量部のコポリマーＡおよび１５質量部のＩＲ  Ｄｙｅ  Ａを、１５：２０：５：６０（ｗ：ｗ）のブチロラクトン：メチルエチルケトン：水：１−メトキシプロパン−２−オール中に含む塗布溶液を、線巻きバーで支持体Ａ上に塗布した。下層および支持体を含んでなる、得られた要素を１００℃で９０秒間乾燥した。得られた下層の塗布量は１．５ｇ／ｍ2であった。
画像形成層
表１に示す成分をジエチルケトン中に含む塗布溶液を、線巻きバーで下層上に塗布した。得られた画像形成要素を１００℃で９０秒間乾燥した。得られた画像形成層の塗布量は０．７ｇ／ｍ2であった。
【００６９】
【表１】
2010134476.tif 000004
【００７０】
画像形成要素を、Ｃｒｅｏ  ３２３０  Ｔｒｅｎｄｓｅｔｔｅｒ（１１８ｍＪ／ｃｍ2、２５０ｒｐｍおよびレーザー出力１３Ｗ）で内部テストパターンを利用して８３０ｎｍの放射により画像化した。Ｃｒｅｏ  Ｔｒｅｎｄｓｅｔｔｅｒ  ３２３０は、Ｐｒｏｃｏｍ  Ｐｌｕｓソフトウェアを利用し波長８３０ｎｍで運転する市販のプレートセッターである（カナダ国、ブリティッシュコロンビア州、バーナビー、Ｃｒｅｏ  Ｐｒｏｄｕｃｔｓ）
得られた画像化された画像形成要素を、全てプラッシュローラーを含む下に示すプロセッサ中で９５６  Ｄｅｖｅｌｏｐｅｒにより機械処理した。以下の浸漬プロセッサを用いた：ＫＰＧ  Ｍｅｒｃｕｒｙ  Ｍａｒｋ  Ｖプロセッサ（アメリカ合衆国、コネチカット州、ノーウォーク、Ｋｏｄａｋ  Ｐｏｌｙｃｈｒｏｍｅ  Ｇｒａｐｈｉｃｓ）；Ｇｌｏｂａｌ  Ｇｒａｐｈｉｃｓ  Ｔｉｔａｎｉｕｍプロセッサ（アメリカ合衆国、ニュージャージー州、トレントン、Ｇｌｏｂａｌ  Ｇｒａｐｈｉｃｓ）；およびＧｌｕｎｚ  ａｎｄ  Ｊｅｎｓｅｎ  Ｑｕａｒｔｚ  ８５プロセッサ（アメリカ合衆国、バージニア州、エルクウッド、Ｇｌｕｎｚ  ａｎｄ  Ｊｅｎｓｅｎ）。
【００７１】
得られた画像の解像度を、Ｇｒｅｔａｇ  ＭａｃＢｅｔｈ  Ｄ１９Ｃデンシトメーター（英国、ウィラル、Ｇｒｅｔａｇ  ＭａｃＢｅｔｈ  Ｃｏｌｏｒ  Ｄａｔａ  Ｓｙｓｔｅｍｓ）を用いて測定した。
【００７２】
【表２】
2010134476.tif 000005
【００７３】
本発明を説明したので、以下のものおよびその均等物の特許請求をする。